КОМПОНЕНТ ДЛЯ ЛИТЬЯ С ИСПОЛЬЗОВАНИЕМ ЗАКЛАДНЫХ ЭЛЕМЕНТОВ, ГИЛЬЗА ЦИЛИНДРА, БЛОК ЦИЛИНДРОВ И СПОСОБ ИЗГОТОВЛЕНИЯ ГИЛЬЗЫ ЦИЛИНДРА

1. Закладной элемент для литья, имеющий внешнюю круговую поверхность, которая заключена внутри металла отливки при литье, в котором на внешней круговой поверхности посредством холодного распыления сформирован слой металлического покрытия, причем внешняя круговая поверхность для гильзы цилиндра имеет множество выступов, каждый из которых имеет суженную форму и покрыт слоем металлического покрытия, при этом выступы сформированы в соответствии по меньшей мере с одним из следующих условий (а) и (b):
(а) высота выступов 0,5-1,5 мм;
2
(b) на внешней круговой поверхности число выступов составляет 5-60 на 1 см.
2. Закладной элемент для литья по п.1, в котором слой металлического покрытия сформирован из металлического материала с высокой теплопроводностью.
3. Закладной элемент для литья по п.2, в котором металлический материал является любым из следующих: алюминий, алюминиевый сплав, медь и медный сплав.
4. Закладной элемент для литья по п.1, в котором слой металлического покрытия сформирован из металлического материала, температура плавления которого ниже, чем у металла отливки.
5. Закладной элемент для литья по п.4, в котором металлический материал является любым из следующих: цинк, цинковый сплав, олово, оловянный сплав, свинец, свинцовый сплав, сурьма и сплав сурьмы.
6. Гильза цилиндра, связанная с блоком цилиндров двигателя внутреннего сгорания, причем гильза цилиндра содержит
корпус гильзы цилиндра, внешняя круговая поверхность которого заключена при литье внутри металла отливки для формирования блока цилиндров;
слой металлического покрытия, сформированный на внешней круговой поверхности посредством холодного распыления;
причем внешняя круговая поверхность гильзы цилиндра имеет множество выступов, каждый из которых имеет суженную форму и покрыт слоем металлического покрытия; при этом выступы сформированы в соответствии по меньшей мере с одним из следующих условий (а) и (b):
(а) высота выступов 0,5-1,5 мм;
2
(b) на внешней круговой поверхности число выступов составляет 5-60 на 1 см.
7. Гильза цилиндра по п.6, в котором выступы сформированы в соответствии со следующими условиями:
(с) в контурной схеме внешней круговой поверхности корпуса гильзы цилиндра, полученной при помощи трехмерного лазерного измерительного устройства, соотношение общей площади каждой из областей внутри контурной линии на высоте в 0,4 мм и площади всей контурной схемы равно 10% или более; и
(с) соотношение общей площади областей, каждая из которых окружена контурной линией на высоте в 0,2 мм, с площадью всей контурной схемы равно 55% или менее.
8. Гильза цилиндра по п.6, в котором выступы сформированы в соответствии со следующими условиями:
(с') в контурной схеме внешней круговой поверхности корпуса гильзы цилиндра, полученной при помощи трехмерного лазерного измерительного устройства, соотношение общей площади каждой из областей внутри контурной линии на высоте в 0,4 мм и площади всей контурной схемы равно от 10% до 50%; и
(d') соотношение общей площади областей, каждая из которых окружена контурной линией на высоте в 0,2 мм, с площадью всей контурной схемы составляет от 20 до 55%.
9. Гильза цилиндра по п.6, в котором выступы сформированы в соответствии со следующими условиями: (е) и (f):
(е) в контурной схеме внешней круговой поверхности корпуса гильзы цилиндра, полученной при помощи трехмерного лазерного измерительного устройства: области, каждая из которых окружена контурной линией на высоте в 0,4 мм, являются независимыми друг от друга; и
(f) общая площадь областей, каждая из которых окружена контурной линией на высоте в 0,4 мм, составляет от 0,2 до 3,0 кв.мм.
10. Блок цилиндров двигателя внутреннего сгорания, причем блок цилиндров сформирован литьем металла, и в котором гильза цилиндра заключена внутри металла при литье с закладными элементами, причем гильза цилиндра связана с блоком цилиндров, а внешняя круговая поверхность гильзы цилиндра, связанная с блоком цилиндров, имеет слой металлического покрытия, сформированный методом холодного распыления;
причем внешняя круговая поверхность гильзы цилиндра имеет множество выступов, каждый из которых имеет суженную форму и покрыт слоем металлического покрытия; при этом выступы сформированы в соответствии по меньшей мере с одним из следующих условий (а) и (b):
(а) высота выступов 0,5-1,5 мм; и
(b) на внешней круговой поверхности внешней окружности число выступов составляет 5-60 на 1 кв.см.
11. Блок цилиндров по п.10, в котором металлом является алюминий или алюминиевый сплав.
12. Способ изготовления гильзы цилиндра, которая при литье с закладными элементами заключена внутри материала блока, формирующего блок цилиндра двигателя внутреннего сгорания; причем согласно этому способу
обеспечивают цилиндрический корпус гильзы цилиндра;
при этом внешняя круговая поверхность гильзы цилиндра имеет множество выступов, каждый из которых имеет суженную форму и покрыт слоем металлического покрытия; причем выступы сформированы в соответствии по меньшей мере с одним из следующих условий (а) и (b):
(а) высота выступов 0,5-1,5 мм;
2
(b) на поверхности внешней окружности число выступов составляет 5-60 на 1 см, и
формируют слой металлического покрытия на внешней круговой поверхности корпуса гильзы цилиндра посредством холодного распыления.
13. Способ по п.12, согласно которому этап формирования слоя металлического покрытия включает в себя этап формирования на внешней круговой поверхности корпуса гильзы цилиндра слоя металлического покрытия из металлического материала с высокой теплопроводностью.
14. Способ по п.13, согласно которому этап формирования слоя металлического покрытия включает в себя этап формирования на внешней круговой поверхности корпуса гильзы цилиндра, слоя металлического покрытия из металлического материала, который является любым материалом из следующих: алюминий, алюминиевый сплав, медь и медный сплав.
15. Способ изготовления по п.12, согласно которому этап формирования слоя металлического покрытия включает в себя этап формирования на внешней круговой поверхности корпуса гильзы цилиндра слоя металлического покрытия из металлического материала, температура плавления которого ниже температуры плавления материала блока.
16. Способ изготовления по п.12, согласно которому этап формирования слоя металлического покрытия включает в себя этап формирования на внешней круговой поверхности корпуса гильзы цилиндра слоя металлического покрытия из металлического материала, который может быть любым из следующих материалов: цинк, цинковый сплав, олово, оловянный сплав, свинец, свинцовый сплав, сурьма и сплав сурьмы.